(57)【要約】【課題】  リン酸化合物や金属イオンに対する不活性を有し、硫黄を含まない気体低透過性ゴム材料、気体低透過性チューブ、気体低透過性チューブを冷却液液路チューブとして用いた液冷式電子機器およびインクチューブを提供する。【解決手段】  ノンハロゲンブチルゴムを、有機過酸化物で加硫してなることを特徴とする気体低透過性ゴム材料。ノンハロゲンブチルゴムを含む未加硫ゴムを、有機過酸化物で加硫してなる気体低透過性ゴム材料であって、硫黄、ハロゲン、酸化亜鉛を含まないことを特徴とする気体低透過性ゴム材料。【選択図】        図２
2006016483.tif 000002
【特許請求の範囲】
【請求項１】
ノンハロゲンブチルゴムを、有機過酸化物で加硫してなることを特徴とする気体低透過性ゴム材料。
【請求項２】
ノンハロゲンブチルゴムを含む未加硫ゴムを、有機過酸化物で加硫してなる気体低透過性ゴム材料であって、硫黄、ハロゲン、酸化亜鉛を含まないことを特徴とする気体低透過性ゴム材料。
【請求項３】
請求項１または２記載の気体低透過性ゴム材料からなることを特徴とする気体低透過性チューブ。
【請求項４】
請求項３記載の気体低透過性チューブを、冷却液液路チューブとして用いたことを特徴とする液冷式電子機器。
【請求項５】
請求項１または２記載の気体低透過性ゴム材料からなることを特徴とするインクジェットプリンタ用のインクチューブ。
【発明の詳細な説明】
【技術分野】
【０００１】
本発明は、冷却液液路チューブ等の材料としてすぐれた物性を備えた気体低透過性ゴム材料、気体低透過性チューブ、気体低透過性チューブを用いた液冷式電子機器およびインクジェットプリンタ用のインクチューブに関するものである。
【背景技術】
【０００２】
近年、パソコンのＣＰＵ等を冷却する方式として、ファンによる空冷方式の他に、冷却管を張り巡らせてその中に冷却液を循環させる液冷方式が注目されてきている。
【０００３】
液冷方式は、静かな動作と信頼性の高い冷却が可能であるが、パソコンやＰＤＡ等の電子機器に用いる場合にはその特性に合わせて複雑な配管をするために、通常用いられる金属管だけでなく、一部に可撓性の冷却液液路チューブを用いる必要がある。
【０００４】
ただし、一般的に冷却液は、冷却効果を高めるために単純な組成でなく、多種類の物質が溶け込んだ混合液となっており、その中にはリン酸化合物や、金属イオン等も含まれている。
【０００５】
したがって、これらの物質と冷却液液路チューブの材料との間に何らかの反応が起こると、冷却液中に不純物の沈殿を生じて目詰まりの原因となったり、冷却液液路チューブが劣化したり、冷却液が汚れて冷却効率が落ちたり、といった不都合がある。
【０００６】
また、仮に冷却液が水等であっても、冷却液液路チューブの材料中に硫黄が含まれている場合、その硫黄が冷却液に溶出し、金属配管の主な材料である銅を劣化させてしまうという不都合もある。
【０００７】
また、冷却液液路チューブはその内部を冷却液が長期間循環するので、気体を透過させてしまう材料を用いると、冷却液が蒸発して少なくなってしまうという不都合もある。
【０００８】
したがって、冷却液液路チューブの材料には、リン酸化合物や金属イオン等の冷却液中の物質に対して不活性であり、硫黄を含まず、気体低透過性を有する材料を用いることが望ましい。
【０００９】
従来、この冷却液液路チューブの材料には、気体低透過性を有するブチルゴムが用いられていた。
【発明の開示】
【発明が解決しようとする課題】
【００１０】
しかしながら、ブチルゴムは、気体低透過性は有するものの、リン酸化合物や金属イオンに対する不活性が十分でなかった。
【００１１】
ブチルゴムを用いた場合には、ブチルゴム中に存在する微量のハロゲンや加硫時の残留硫黄が、冷却液中の金属イオンと反応して沈殿を生じ、またブチルゴムの加硫密度安定のために含まれる微量の酸化亜鉛が、冷却液中のリン酸化合物と反応して沈殿を生じるなどしていた。
【００１２】
また、残留硫黄が冷却液に溶出し、金属配管を劣化させてしまうこともあった。
【００１３】
ブチルゴムを用いる以外に、ＥＰＤＭを過酸化物加硫して用いることが考えられるが、ＥＰＤＭは水蒸気の低透過性が十分でなく、冷却液が蒸発により少なくなってしまったり、冷却液の粘度が上がって目詰まりしてしまったりする可能性がある。
【００１４】
本発明は以上のような問題点に鑑みて為されたものであり、その目的とする処は、リン酸化合物や金属イオンに対する不活性を有し、硫黄を含まない気体低透過性ゴム材料、気体低透過性チューブ、気体低透過性チューブを用いた液冷式電子機器およびインクジェットプリンタ用のインクチューブを提供することにある。
【課題を解決するための手段】
【００１５】
本発明は、下記構成を備えることにより上記課題を解決できるものである。
【００１６】
（１）ノンハロゲンブチルゴムを、有機過酸化物で加硫してなることを特徴とする気体低透過性ゴム材料。
【００１７】
（２）ノンハロゲンブチルゴムを含む未加硫ゴムを、有機過酸化物で加硫してなる気体低透過性ゴム材料であって、硫黄、ハロゲン、酸化亜鉛を含まないことを特徴とする気体低透過性ゴム材料。
【００１８】
（３）前記（１）項または（２）項記載の気体低透過性ゴム材料からなることを特徴とする気体低透過性チューブ。
【００１９】
（４）前記（３）項記載の気体低透過性チューブを、冷却液液路チューブとして用いたことを特徴とする液冷式電子機器。
【００２０】
（５）前記（１）項または（２）項記載の気体低透過性ゴム材料からなることを特徴とするインクジェットプリンタ用のインクチューブ。
【発明の効果】
【００２１】
本発明によれば、リン酸化合物や金属イオンに対する不活性を有し、硫黄を含まない気体低透過性ゴム材料、気体低透過性チューブ、気体低透過性チューブを冷却液液路チューブとして用いた液冷式電子機器およびインクチューブを提供することができる。
【００２２】
これによって、静かな動作で、信頼性の高い冷却が可能で、かつ冷却液に不都合の生じない液冷式パソコン等が提供可能になる。
【発明を実施するための最良の形態】
【００２３】
以下、本発明の実施の形態を表１、数１および図１〜図４を用いて説明する。
【００２４】
図１（ａ）は、ノートパソコンおよび冷却液液路チューブを示す概略斜視図であって、冷却液の流れを示した図、図１（ｂ）は、ノートパソコンおよび冷却液液路チューブを示す概略側面図である。
【００２５】
１はノートパソコン、２は、ゴム製の冷却液液路チューブ、１０はポンプ、Ｍは、誇張的に示した冷却液の流れである。
【００２６】
図１に示すように、一般的に、液冷式のノートパソコン１は、ポンプ１０から冷却液を循環させ、冷却液液路チューブ２を介して再び冷却液がポンプ１０に戻るように構成されている。
【００２７】
可撓性を有する冷却液液路チューブ２は、ノートパソコン１のヒンジ部の配管として用いられる。
【００２８】
この冷却液液路チューブ２は、内部を冷却液が循環することから、冷却液と反応せず、硫黄を含まず、また水蒸気等の気体を透過させない性質を有することが好ましい。
【００２９】
図示していないノートパソコン１内部の配管については、可撓性を有する必要がないため銅、ステンレス等が用いられる。
【００３０】
次に、冷却液液路チューブ２の製造方法を説明する。
【００３１】
図２は、本発明の気体低透過性ゴム材料を用いた冷却液液路チューブの製造方法を示すフローチャートである。
【００３２】
Ｓ１０１に示すように、まず、ノンハロゲンブチルゴムを用意する。このとき、加工しやすいようにノンハロゲンブチルゴムにＥＰＤＭやその他配合剤を混合して、ノンハロゲンブチルゴムを含む未加硫ゴムとしてもよい。
【００３３】
次に、Ｓ１０２に示すように、チューブ形状等の所望の形状に加工する。
【００３４】
次に、Ｓ１０３に示すように、得られた混合物について、有機過酸化物で加硫を行う。
【００３５】
加硫にあっては、硫黄と酸化亜鉛を用いて加硫する代わりに、有機過酸化物で加硫を行う。一般的に有機過酸化物で加硫を行う場合は、酸化亜鉛を添加するが、本発明では、酸化亜鉛を添加しないことで、ゴム材料中に残留硫黄や酸化亜鉛を含まない配合物を作ることができる。
【００３６】
なお、加硫において、混合物中にハロゲンが含まれていないので、加硫の速度が遅くなってしまう問題があるが、これは予め材料の状態を、加硫ができるだけ速やかに行われやすい状態にしておくことで、ある程度対処できる。
【００３７】
そして、これによって、硫黄フリー（硫黄なし）、ハロゲンフリー（ハロゲンなし）、酸化亜鉛フリー（酸化亜鉛なし）の本実施例に係る気体低透過性ゴム材料からなる気体低透過性チューブ、すなわち冷却液液路チューブ２を得ることができる。
【００３８】
このようにして得られた、冷却液液路チューブ２をパソコン、ＰＤＡ等の電子機器に備えれば、冷却液に問題の生じることのない液冷式電子機器を得ることができる。
【実施例】
【００３９】
以下、実施例を用いて、本発明の気体低透過性ゴム材料の性質について説明する。
【００４０】
表１に、本実施例の気体低透過性ゴム材料の物性データを示す。
【００４１】
【表１】
2006016483.tif 000003
【００４２】
表１に示すように、本実施例の材料は、常態でのかたさ、引張り強さ、伸び、耐熱老化性、圧縮永久歪、引き裂き強さ、耐プロピレングリコール水性、のいずれのデータでも冷却液液路チューブ２の材料として十分な性質を有している。
【００４３】
次に、気体透過性の試験として、一定条件の下で水蒸気透過性を調べた。
【００４４】
図３に、試験方法を示す。
【００４５】
図３は、試験方法を示す冷却液液路チューブの断面図である。
【００４６】
３はプロピレングリコール６０％＋水４０％の溶液、４は栓である。
【００４７】
プロピレングリコール６０％＋水４０％の溶液３を冷却液液路チューブ２内に詰め、栓４をして、７０ｄｅｇＣの状態でオーブンにより加熱し、その重量変化を測定した。
【００４８】
そして重量変化および諸条件より、数１によって透過性Ｗを算出した。
【００４９】
【数１】
2006016483.tif 000004
【００５０】
ｔ：厚さ（Ｔｈｉｃｋｎｅｓｓ）
Ｐ：蒸気圧（Ｓｔｅａｍ  Ｐｒｅｓｓｕｒｅ）
Ｌ：チューブ長さ（Ｔｕｂｅ  Ｌｅｎｇｔｈ）
Ｑ：重量損失（Ｗｅｉｇｈｔ  Ｌｏｓｓ）
Ｔ：時間（Ｔｉｍｅ）
ｄ：チューブ平均径（Ｔｕｂｅ  Ｄｉａｍｅｔｅｒ：内径＋外径／２）
である。
【００５１】
そして、本実施例の冷却液液路チューブ２以外の材料のチューブについても材料ごとに透過性Ｗを算出し、比較した。
【００５２】
図４は、水蒸気透過性Ｗ×１０−９の値をチューブの材料ごとに示す図である。
【００５３】
Ｓ加硫系とは硫黄加硫系、ＰＯ加硫系とは、ＰｅｒＯｘｉｄｅ、すなわち有機過酸化物加硫系である。
【００５４】
図４に示すように、本実施例の材料は、Ｓ加硫系のイソブチルゴム（ＩＩＲ）には若干劣るものの、ＥＰＤＭより遥かによく水蒸気透過を防ぎ、今回比較例として調べた他の一般的なＰＯ加硫系のいずれのゴムよりも優れた水蒸気低透過性を示す。
【００５５】
なお、Ｗ×１０−９の値が１０以下であれば、パソコン等に用いても良好な気体低透過性を有すると考えられる。
【００５６】
以上のように、本発明によれば、硫黄、ハロゲン、酸化亜鉛を含まず、リン酸化合物や金属イオンに対する不活性を有する気体低透過性ゴム材料、気体低透過性チューブ、気体低透過性チューブを冷却液液路チューブとして用いたパソコン、ＰＤＡ等の液冷式電子機器を提供することができる。
【００５７】
また、本実施の形態では、ノートパソコン等の電子機器に用いた例について説明したが、本発明の気体低透過性ゴム材料の用途はこれのみに限定されるものではなく、内部液の蒸発を防ぎ、内部液と反応せず、可動性を有するチューブとして、例えばインクジェットプリンタのインクチューブ等にも好適に用いることができる。このインクチューブを備えることで、耐久性等に優れたインクジェットプリンタを提供できる。
【図面の簡単な説明】
【００５８】
【図１】（ａ）は、ノートパソコンの冷却液液路チューブを示す概略斜視図であって、冷却液の流れを示した図、（ｂ）は、ノートパソコンの冷却液液路チューブを示す概略側面図
【図２】本発明の気体低透過性ゴム材料を用いた冷却液液路チューブの製造方法を示すフローチャート
【図３】試験方法を示す冷却液液路チューブの断面図
【図４】水蒸気透過性Ｗ×１０−９の値をチューブの材料ごとに示す図
【符号の説明】
【００５９】
１  ノートパソコン
２  冷却液液路チューブ
３  プロピレングリコール６０％＋水４０％の溶液
４  栓
１０  ポンプ
Ｍ  冷却液の流れ
【図１】
2006016483.tif 000005
【図２】
2006016483.tif 000006
【図３】
2006016483.tif 000007
【図４】
2006016483.tif 000008